(57)【特許請求の範囲】
【請求項１】
下記の（Ａ）成分とともに、下記の（Ｂ）および（Ｃ）成分を含有することを特徴とするポリ乳酸樹脂組成物。
（Ａ）ポリ乳酸。
（Ｂ）ポリオールおよびポリオール脱水縮合物の少なくとも一つと、エチレンオキサイドを主体とするアルキレンオキサイドと、炭素数１２〜２４の脂肪酸との反応生成物。
（Ｃ）脂肪酸モノアミド、脂肪酸ビスアミド、水酸基含有脂肪酸モノアミドおよび水酸基含有脂肪酸ビスアミドからなる群から選ばれた少なくとも一つの脂肪酸アミドであって、炭素数８〜２４の脂肪酸に由来する脂肪酸アミド。
【請求項２】
上記（Ｂ）成分である反応生成物が、オキシエチレン基を２０〜９５重量％含有する請求項１記載のポリ乳酸樹脂組成物。
【請求項３】
上記（Ｂ）成分の反応生成物の材料であるポリオールが、グリセリン、エリスリトール、キシリトール、ソルビトール、マンニトール、ガラクチトールおよびマルチトールからなる群から選ばれた少なくとも一つである、請求項１または２記載のポリ乳酸樹脂組成物。
【請求項４】
上記（Ｂ）成分の含有量が、上記（Ａ）成分１００重量部に対して２〜１５重量部の範囲である請求項１〜３のいずれか一項に記載のポリ乳酸樹脂組成物。
【請求項５】
上記（Ｃ）成分の含有量が、上記（Ａ）成分１００重量部に対して０．１〜２重量部の範囲である請求項１〜４のいずれか一項に記載のポリ乳酸樹脂組成物。
【請求項６】
請求項１〜５のいずれか一項に記載のポリ乳酸樹脂組成物からなることを特徴とする樹脂成形体。
【発明の詳細な説明】
【技術分野】
【０００１】
本発明は、ポリ乳酸樹脂組成物およびその樹脂成形体に関するものである。
【背景技術】
【０００２】
石油資源の枯渇、ＣＯ2削減等が問題となる中、とうもろこし等の穀物資源を発酵させて得られる乳酸を原料とするポリ乳酸が注目されている。ポリ乳酸は、上記のように植物由来の樹脂であるとともに、剛性が高く透明性に優れるという特性を有するが、耐熱性や耐衝撃性が低いために高温条件下で使用できない等の理由から、通常の樹脂に比べ、その用途が限られている。
【０００３】
ポリ乳酸の耐熱性を向上させる方法としては、例えば、熱処理（アニール処理）によって結晶化度を高める方法があるが、熱処理時間が非常に長く実用的でない上に、結晶化の進行と共に透明性が低下するなどの問題がある。
【０００４】
そこで、近年、これらの問題を解決する方法として、ポリ乳酸をポリマーとする樹脂組成物中に、様々な可塑剤や結晶核剤を配合することが検討されている。
【０００５】
たとえば、その一例として、上記可塑剤として糖アルコールの脱水縮合物と脂肪酸とからなる脂肪酸エステルを使用し、上記結晶核剤として層状珪酸塩を使用することが提案されている（特許文献１）。
【０００６】
また、その他にも、例えば、上記可塑剤として飽和エステルを使用し、上記結晶核剤として脂肪族エステルや脂肪酸アミドを使用することも提案されている（特許文献２）。
【先行技術文献】
【特許文献】
【０００７】
【特許文献１】ＷＯ２００８／０１０３１８公報
【特許文献２】特開２００７−１３０８９５号公報
【発明の概要】
【発明が解決しようとする課題】
【０００８】
しかしながら、上記特許文献１に開示の樹脂組成物は、耐熱性が低く、使用可能な用途はごく限られたものである。しかも、上記樹脂組成物は、金型成形の際に成形時間を長くとらないと、その成形品を脱型する際に変形を生じやすいことから、金型成形時の生産性が悪いという問題もある。
【０００９】
一方、上記特許文献２に開示の樹脂組成物は、耐衝撃性がやや改善されているものの、水やアルコールに対して溶出しやすく、耐衝撃性および耐溶出性に優れた成形品を得ることができない。さらに、上記樹脂組成物は、金型成形時の生産性も充分ではないことから、未だ改善の余地がある。
【００１０】
本発明は、このような事情に鑑みなされたもので、耐衝撃性、耐溶出性、耐熱性に優れるとともに、金型成形時の生産性に対して優れるポリ乳酸樹脂組成物およびその樹脂成形体の提供を、その目的とする。
【課題を解決するための手段】
【００１１】
上記の目的を達成するために、本発明は、下記の（Ａ）成分とともに、下記の（Ｂ）および（Ｃ）成分を含有するポリ乳酸樹脂組成物を第一の要旨とする。
（Ａ）ポリ乳酸。
（Ｂ）ポリオールおよびポリオール脱水縮合物の少なくとも一つと、エチレンオキサイドを主体とするアルキレンオキサイドと、炭素数１２〜２４の脂肪酸との反応生成物。
（Ｃ）脂肪酸モノアミド、脂肪酸ビスアミド、水酸基含有脂肪酸モノアミドおよび水酸基含有脂肪酸ビスアミドからなる群から選ばれた少なくとも一つの脂肪酸アミドであって、炭素数８〜２４の脂肪酸に由来する脂肪酸アミド。
【００１２】
また、本発明は、上記第一の要旨のポリ乳酸樹脂組成物からなる樹脂成形体を第二の要旨とする。
【００１３】
すなわち、本発明者らは、耐衝撃性、耐溶出性、耐熱性に優れるとともに、金型成形時の生産性に対して優れるポリ乳酸樹脂組成物を得るため、鋭意研究を重ねた。その結果、ポリ乳酸をポリマーとする樹脂組成物中に、可塑剤として特定の反応生成物、すなわち、ポリオールおよびポリオール脱水縮合物の少なくとも一つと，エチレンオキサイドを主体とするアルキレンオキサイドと，炭素数１２〜２４の脂肪酸との反応生成物（Ｂ成分）を配合し、さらに、結晶核剤として、特定の脂肪酸アミド（Ｃ成分）を配合すると、所期の目的が達成できることを本発明者らは見いだし、本発明に到達した。
【発明の効果】
【００１４】
このように、本発明のポリ乳酸樹脂組成物は、ポリ乳酸（Ａ成分）とともに、ポリオールおよびポリオール脱水縮合物の少なくとも一つと，エチレンオキサイドを主体とするアルキレンオキサイドと，炭素数１２〜２４の脂肪酸との反応生成物（Ｂ成分）と、特定の脂肪酸アミド（Ｃ成分）とを含有する。したがって、耐衝撃性、耐溶出性、耐熱性に優れるとともに、金型成形時の生産性に対して優れた効果を発揮する（脱型時の変形を生じさせずに、短時間で効率よく樹脂成形体を得る）ことができる。また、耐熱性等に優れることから、例えば輸送時における高温対策が不要であるといった効果を奏する。
【００１５】
特に、上記Ｂ成分である反応生成物が、オキシエチレン基を特定の範囲で含有すると、本発明のポリ乳酸樹脂組成物およびその樹脂成形体は、透明性、成形時の生産性等に優れるようになる。
【００１６】
さらに、上記Ｂ成分の反応生成物の材料であるポリオールが、グリセリン、エリスリトール、ペンタエリスリトール、キシリトール、ソルビトール、マンニトール、ガラクチトール、マルチトールといった特定のポリオールであると、本発明のポリ乳酸樹脂組成物およびその樹脂成形体は、より耐衝撃性等に優れるようになる。
【００１７】
また、上記Ｂ成分である反応生成物の含有量が特定の範囲であると、本発明のポリ乳酸樹脂組成物およびその樹脂成形体は、より耐衝撃性等に優れるようになる。
【００１８】
また、上記Ｃ成分である特定の脂肪酸アミドの含有量が特定の範囲であると、本発明のポリ乳酸樹脂組成物およびその樹脂成形体は、より成形時の生産性等に優れるようになる。
【発明を実施するための形態】
【００１９】
つぎに、本発明を実施するための形態について具体的に説明するが、本発明はこれらに限定されるものではない。
【００２０】
本発明のポリ乳酸樹脂組成物は、先に述べたように、ポリ乳酸（Ａ成分）とともに、ポリオールおよびポリオール脱水縮合物の少なくとも一つと，エチレンオキサイドを主体とするアルキレンオキサイドと，炭素数１２〜２４の脂肪酸との反応生成物（Ｂ成分）と、特定の脂肪酸アミド（以下、単に「脂肪酸アミド」と略す。）（Ｃ成分）と、を含有するものである。本発明のポリ乳酸樹脂組成物において、上記（Ｂ）成分の反応生成物は、通常、可塑剤としての作用を有し、上記（Ｃ）成分の脂肪酸アミドは、結晶核剤としての作用を有する。なお、本発明のポリ乳酸樹脂組成物は、上記各成分に加え、必要に応じ、ポリ乳酸以外の樹脂、無機充填剤、加水分解抑制剤、耐衝撃性向上剤、酸化防止剤等を含有することができる。
以下、これらについて説明する。
【００２１】
〔ポリ乳酸〕
本発明のポリ乳酸樹脂組成物における上記ポリ乳酸（Ａ成分）は、原料モノマーとして乳酸のみを縮重合させて得られるポリ乳酸、あるいは、原料モノマーとして乳酸成分と乳酸以外のヒドロキシカルボン酸成分（以下、単に、ヒドロキシカルボン酸成分ともいう）とを縮重合させて得られるポリ乳酸の両方をあらわす。
【００２２】
乳酸には、Ｌ−乳酸（Ｌ体）、Ｄ−乳酸（Ｄ体）の光学異性体が存在する。本発明では、乳酸成分として、いずれかの光学異性体のみ、または双方を含有してもよいが、ポリ乳酸樹脂組成物の可撓性と、剛性及び耐熱性との両立、ならびに成形時の生産性の観点から、いずれかの光学異性体を主成分とする光学純度が高い乳酸を用いることが好ましい。なお、本明細書において「主成分」とは、乳酸成分中の含有量が８０モル％以上である成分のことをいう。
【００２３】
乳酸成分のみを縮重合させる場合の乳酸成分におけるＬ体又はＤ体の含有量、すなわち、前記異性体のうちいずれか多い方の含有量は、上記の観点から、９５．０モル％以上であることが好ましく、９８モル％以上であることがさらに好ましい。
【００２４】
乳酸成分とヒドロキシカルボン酸成分とを縮重合させる場合の乳酸成分におけるＬ体又はＤ体の含有量、すなわち、前記異性体のうちいずれか多い方の含有量は、上記の観点から、９５．０モル％以上であることが好ましく、９８モル％以上であることがさらに好ましい。
【００２５】
また、上記ポリ乳酸には、乳酸としてＤ体のみを縮重合させたもの、乳酸としてＬ体のみを縮重合させたもの、Ｄ体とＬ体とを共重合体させたものの他、主成分がＬ体のポリ乳酸と主成分がＤ体のポリ乳酸とを任意の割合でブレンドしたものを用いても良い。
【００２６】
一方、乳酸以外のヒドロキシカルボン酸成分としては、グリコール酸、ヒドロキシ酪酸、ヒドロキシ吉草酸、ヒドロキシペンタン酸、ヒドロキシカプロン酸、ヒドロキシヘプタン酸等のヒドロキシカルボン酸化合物があげられ、これらは単独でもしくは二種以上併せて用いられる。なかでも、グリコール酸、ヒドロキシカプロン酸が好ましい。
【００２７】
また、本発明においては、上記乳酸及びヒドロキシカルボン酸化合物の二量体が、それぞれの成分に含有されてもよい。乳酸の二量体としては、例えば、乳酸の環状二量体であるラクチドが用いられ、ヒドロキシカルボン酸化合物の二量体としては、例えば、グリコール酸の環状二量体であるグリコリドが用いられる。なお、ラクチドにはＬ−乳酸の環状二量体であるＬ−ラクチド、Ｄ−乳酸の環状二量体であるＤ−ラクチド、Ｄ−乳酸とＬ−乳酸とが環状二量化したメソ−ラクチド、及びＤ−ラクチドとＬ−ラクチドとのラセミ混合物であるＤＬ−ラクチドがあり、本発明ではいずれのラクチドも用いることができるが、ポリ乳酸樹脂組成物の可撓性及び剛性、ならびにポリ乳酸樹脂の成形時の生産性の観点から、Ｄ−ラクチド及びＬ−ラクチドが好ましい。なお、乳酸の二量体は、乳酸成分のみを縮重合させる場合、及び乳酸成分とヒドロキシカルボン酸成分とを縮重合させる場合のいずれの場合の乳酸成分に含有されていてもよい。
【００２８】
乳酸成分のみの縮重合反応、及び、乳酸成分とヒドロキシカルボン酸成分との縮重合反応は、特に限定はなく、公知の方法を用いて行うことができる。
【００２９】
また、本発明におけるポリ乳酸の重量平均分子量は、通常１００００〜４０００００の範囲であり、５００００〜４０００００の範囲であることが好ましく、より好ましくは、重量平均分子量が１０００００〜３０００００の範囲である。すなわち、ポリ乳酸の重量平均分子量が上記範囲未満であると、樹脂成形体の機械的物性が低く、逆に、ポリ乳酸の重量平均分子量が上記範囲を超えると、成形時の流動性に劣るようになるからである。なお、ポリ乳酸の重量平均分子量は、ゲルパーミエーションクロマトグラフ（ＧＰＣ）を用い、溶媒にクロロホルム、カラムに東ソー社製高温ＳＥＣカラム（ＧＭＨＨＲ−Ｈシリーズ）、流量１．０ｍＬ／ｍｉｎ、カラム温度４０℃、検出器に示差屈折率検出器（ＲＩ）、リファレンスとして既知の分子量を有するスチレンを用いて換算して求めることができる。
【００３０】
〔可塑剤〕
本発明のポリ乳酸樹脂組成物における可塑剤には、ポリオールおよびポリオール脱水縮合物の少なくとも一つと、エチレンオキサイドを主体とするアルキレンオキサイドと、炭素数１２〜２４の脂肪酸との反応生成物（Ｂ成分）が用いられる。上記「エチレンオキサイドを主体とするアルキレンオキサイド」とは、アルキレンオキサイドの過半がエチレンオキサイドであることを示し、アルキレンオキサイドの全てがエチレンオキサイドであるものをも含む趣旨である。なお、上記アルキレンオキサイドとしてエチレンオキサイド以外のものをエチレンオキサイドと併用する場合、例えば、プロピレンオキサイド、ブチレンオキサイド、イソブチレンオキサイド等が併用される。
【００３１】
また、上記（Ｂ）成分の反応生成物の材料であるポリオールとしては、特に限定はないが、耐衝撃性等の観点から、好ましくは、グリセリン、エリスリトール、ペンタエリスリトール、キシリトール、ソルビトール、マンニトール、ガラクチトール、マルチトール等が用いられる。
【００３２】
上記反応生成物（Ｂ成分）の製造方法としては、例えば、ポリオールと脂肪酸を加熱下で反応させポリオールのエステル化を行い、さらに加熱下、オートクレーブ中でエチレンオキサイドを付加反応させて、上記反応生成物（Ｂ成分）を得る方法があげられる。また、ポリオールの脱水縮合物と脂肪酸とを反応させエステル化した後、上記方法と同様にエチレンオキサイドを付加させても良い。また、ポリオール及びポリオール脱水縮合物にエチレンオキサイドを付加させた後、脂肪酸を反応させても良い。その他、脂肪酸と炭素数の短い１価のアルコール（メタノール、エタノール）であらかじめ脂肪酸エステルを合成し、ポリオール及びポリオール脱水縮合物とエステル交換反応を行い、上記方法と同様にエチレンオキサイドを付加させて上記反応生成物（Ｂ成分）を得る方法等もある。このようにして得られる上記反応生成物（Ｂ成分）は、本発明のポリ乳酸樹脂組成物において、単独でもしくは二種以上併せて用いられる。
【００３３】
そして、本発明のポリ乳酸樹脂組成物における透明性、耐衝撃性に優れる観点から、上記反応生成物（Ｂ成分）中のオキシエチレン基の含有量割合は、２０〜９５重量％が好ましく、より好ましくは３０〜９５重量％である。
【００３４】
また、上記反応生成物（Ｂ成分）は、ポリオール及びポリオール脱水縮合物の水酸基が全て脂肪酸によってエステル化された飽和エステル、あるいは水酸基の一部がエステル化された部分エステルのいずれでも良い。
【００３５】
また、耐衝撃性の観点から、上記反応生成物（Ｂ成分）が、分子内にエステル基を平均で２超過（２より大）９以下有することが好ましく、２．５超過（２．５より大）６以下有することがより好ましい。
【００３６】
本発明のポリ乳酸樹脂組成物における耐衝撃性、水およびアルコール系溶媒に対する耐溶出性に優れる観点から、上記反応生成物（Ｂ成分）の合成には炭素数１２〜２４の脂肪酸が用いられ、好ましくは炭素数１４〜２４の脂肪酸が用いられる。すなわち、上記脂肪酸における炭素数が上記範囲未満であると、所望の耐衝撃性が得難く、さらに、水、アルコール系溶媒への溶出量が多くなる。逆に上記脂肪酸における炭素数が上記範囲を超えると、相溶性が悪く透明性が劣るからである。なお、上記脂肪酸は飽和または不飽和のいずれに該当するものを用いてもよく、さらにそれらを併用しても良い。また、油脂類から変換した脂肪酸の混合物であってもよく、その場合は、平均炭素数が上記範囲のものが用いられる。
【００３７】
そして、上記反応生成物（Ｂ成分）として、具体的には、ポリオキシエチレングリセリンラウレート、ポリオキシエチレングリセリンココエート、ポリオキシエチレングリセリンミリスチレート、ポリオキシエチレングリセリンパルミテート、ポリオキシエチレングリセリンリノレート、ポリオキシエチレングリセリンステアレート、ポリオキシエチレングリセリンイソステアレート、ポリオキシエチレングリセリン−１２−ヒドロキシステアレート、ポリオキシエチレングリセリンオレエート、ポリオキシエチレングリセリンエイコサネート、ポリオキシエチレングリセリンベヘナート、ポリオキシエチレングリセリンリグノセラート、ポリオキシエチレンエリスリトールラウレート、ポリオキシエチレンエリスリトールココエート、ポリオキシエチレンエリスリトールミリスチレート、ポリオキシエチレンエリスリト−ルパルミテート、ポリオキシエチレンエリスリトールリノレート、ポリオキシエチレンエリスリトールステアレート、ポリオキシエチレンエリスリトールイソステアレート、ポリオキシエチレンエリスリトール−１２−ヒドロキシステアレート、ポリオキシエチレンエリスリトールオレエート、ポリオキシエチレンエリスリトールエイコサネート、ポリオキシエチレンエリスリトールベヘナート、ポリオキシエチレンエリスリトールリグノセラート、ポリオキシエチレンアンヒドロエリスリトールラウレート、ポリオキシエチレンアンヒドロエリスリトールココエート、ポリオキシエチレンアンヒドロエリスリトールミリスチレート、ポリオキシエチレンアンヒドロエリスリト−ルパルミテート、ポリオキシエチレンアンヒドロエリスリトールリノレート、ポリオキシエチレンアンヒドロエリスリトールステアレート、ポリオキシエチレンアンヒドロエリスリトールイソステアレート、ポリオキシエチレンアンヒドロエリスリトール−１２−ヒドロキシステアレート、ポリオキシエチレンアンヒドロエリスリトールオレエート、ポリオキシエチレンアンヒドロエリスリトールエイコサネート、ポリオキシエチレンアンヒドロエリスリトールベヘナート、ポリオキシエチレンアンヒドロエリスリトールリグノセラート、ポリオキシエチレンソルビトールラウレート、ポリオキシエチレンソルビトールココエート、ポリオキシエチレンソルビトールミリスチレート、ポリオキシエチレンソルビトールパルミテート、ポリオキシエチレンソルビトールリノレート、ポリオキシエチレンソルビトールステアレート、ポリオキシエチレンソルビトールイソステアレート、ポリオキシエチレンソルビトールー１２−ヒドロキシステアレート、ポリオキシエチレンソルビトールオレエート、ポリオキシエチレンソルビトールエイコサネート、ポリオキシエチレンソルビトールベヘナート、ポリオキシエチレンソルビトールリグノセラート、ポリオキシエチレンソルビタンラウレート、ポリオキシエチレンソルビタンココエート、ポリオキシエチレンソルビタンミリスチレート、ポリオキシエチレンソルビタンパルミテート、ポリオキシエチレンソルビタンリノレート、ポリオキシエチレンソルビタンステアレート、ポリオキシエチレンソルビタンイソテアレート、ポリオキシエチレンソルビタン−１２−ヒドロキシテアレート、ポリオキシエチレンソルビタンオレート、ポリオキシエチレンソルビタンエイコサネート、ポリオキシエチレンソルビタンベヘナート、ポリオキシエチレンソルビタンリグノセラート、ポリオキシエチレンイソソルバイドラウレート、ポリオキシエチレンイソソルバイドココエート、ポリオキシエチレンイソソルバイドミリスチレート、ポリオキシエチレンイソソルバイドパルミテート、ポリオキシエチレンイソソルバイドリノレート、ポリオキシエチレンイソソルバイドステアレート、ポリオキシエチレンイソソルバイドイソステアレート、ポリオキシエチレンイソソルバイド−１２−ヒドロキシステアレート、ポリオキシエチレンイソソルバイドオレート、ポリオキシエチレンイソソルバイドエイコサネート、ポリオキシエチレンイソソルバイドベヘナート、ポリオキシエチレンイソソルバイドリグノセラート、ポリオキシエチレンマンニトールラウレート、ポリオキシエチレンマンニトールココエート、ポリオキシエチレンマンニトールミリスチレート、ポリオキシエチレンマンニトールパルミテート、ポリオキシエチレンマンニトールリノレート、ポリオキシエチレンマンニトールステアレート、ポリオキシエチレンマンニトールイソステアレート、ポリオキシエチレンマンニトール−１２−ヒドロキシステアレート、ポリオキシエチレンマンニトールオレート、ポリオキシエチレンマンニトールエイコサネート、ポリオキシエチレンマンニトールベヘナート、ポリオキシエチレンマンニトールリグノセラート、ポリオキシエチレンマンニタンラウレート、ポリオキシエチレンマンニタンココエート、ポリオキシエチレンマンニタンミリスチレート、ポリオキシエチレンマンニタンパルミテート、ポリオキシエチレンマンニタンリノレート、ポリオキシエチレンマンニタンステアレート、ポリオキシエチレンマンニタンイソステアレート、ポリオキシエチレンマンニタン−１２−ヒドロキシステアレート、ポリオキシエチレンマンニタンオレート、ポリオキシエチレンマンニタンエイコサネート、ポリオキシエチレンマンニタンベヘナート、ポリオキシエチレンマンニタンリグノセラート、ポリオキシエチレンイソマンナイドラウレート、ポリオキシエチレンマンナイドココエート、ポリオキシエチレンマンナイドミリスチレート、ポリオキシエチレンマンナイドパルミテート、ポリオキシエチレンマンナイドリノレート、ポリオキシエチレンマンナイドステアレート、ポリオキシエチレンマンナイドイソステアレート、ポリオキシエチレンマンナイド−１２−ヒドロキシステアレート、ポリオキシエチレンマンナイドオレート、ポリオキシエチレンマンナイドラウレート、ポリオキシエチレンマンナイドエイコサネート、ポリオキシエチレンマンナイドベヘナート、ポリオキシエチレンマンナイドリグノセラート、ポリオキシエチレンキシリトールラウレート、ポリオキシエチレンキシリトールココエート、ポリオキシエチレンキシリトールミリスチレート、ポリオキシエチレンキシリトールパルミテート、ポリオキシエチレンキシリトールリノレート、ポリオキシエチレンキシリトールステアレート、ポリオキシエチレンキシリトールイソステアレート、ポリオキシエチレンキシリトール−１２−ヒドロキシステアレート、ポリオキシエチレンキシリトールオレエート、ポリオキシエチレンキシリトールエイコサネート、ポリオキシエチレンキシリトールベヘナート、ポリオキシエチレンキシリトールリグノセラート、ポリオキシエチレンアンヒドロキシリトールラウレート、ポリオキシエチレンアンヒドロキシリトールココエート、ポリオキシエチレンアンヒドロキシリトールミリスチレート、ポリオキシエチレンアンヒドロキシリトールパルミテート、ポリオキシエチレンアンヒドロキシリトールリノレート、ポリオキシエチレンアンヒドロキシリトールステアレート、ポリオキシエチレンアンヒドロキシリトールイソステアレート、ポリオキシエチレンアンヒドロキシリトール−１２−ヒドロキシステアレート、ポリオキシエチレンアンヒドロキシリトールオレエート、ポリオキシエチレンアンヒドロキシリトールエイコサネート、ポリオキシエチレンアンヒドロキシリトールベヘナート、ポリオキシエチレンアンヒドロキシリトールリグノセラート、ポリオキシエチレンマルチトールラウレート、ポリオキシエチレンマルチトールココエート、ポリオキシエチレンマルチトールミリスチレート、ポリオキシエチレンマルチトールパルミテート、ポリオキシエチレンマルチトールリノレート、ポリオキシエチレンマルチトールステアレート、ポリオキシエチレンマルチトールイソステアレート、ポリオキシエチレンマルチトール−１２−ヒドロキシステアレート、ポリオキシエチレンマルチトールオレエート、ポリオキシエチレンマルチトールエイコサネート、ポリオキシエチレンマルチトールベヘナート、ポリオキシエチレンマルチトールリグノセラート、ポリオキシエチレンアンハイドロマルチトールラウレート、ポリオキシエチレンアンハイドロマルチトールココエート、ポリオキシエチレンアンハイドロマルチトールミリスチレート、ポリオキシエチレンアンハイドロマルチトールパルミテート、ポリオキシエチレンアンハイドロマルチトールリノレート、ポリオキシエチレンアンハイドロマルチトールステアレート、ポリオキシエチレンアンハイドロマルチトールイソステアレート、ポリオキシエチレンアンハイドロマルチトール−１２−ヒドロキシステアレート、ポリオキシエチレンアンハイドロマルチトールオレエート、ポリオキシエチレンアンハイドロマルチトールエイコサネート、ポリオキシエチレンアンハイドロマルチトールベヘナート、ポリオキシエチレンアンハイドロマルチトールリグノセラート、ポリオキシエチレンガラクチトールラウレート、ポリオキシエチレンガラクチトールココエート、ポリオキシエチレンガラクチトールミリスチレート、ポリオキシエチレンガラクチトールパルミテート、ポリオキシエチレンガラクチトールリノレート、ポリオキシエチレンガラクチトールステアレート、ポリオキシエチレンガラクチトールイソステアレート、ポリオキシエチレンガラクチトール−１２−ヒドロキシステアレート、ポリオキシエチレンガラクチトールオレエート、ポリオキシエチレンガラクチトールエイコサネート、ポリオキシエチレンガラクチトールベヘナート、ポリオキシエチレンガラクチトールリグノセラート、ポリオキシエチレンアンハイドロガラクチトールラウレート、ポリオキシエチレンアンハイドロガラクチトールココエート、ポリオキシエチレンアンハイドロガラクチトールミリスチレート、ポリオキシエチレンアンハイドロガラクチトールパルミテート、ポリオキシエチレンアンハイドロガラクチトールリノレート、ポリオキシエチレンアンハイドロガラクチトールステアレート、ポリオキシエチレンアンハイドロガラクチトールイソステアレート、ポリオキシエチレンアンハイドロガラクチトール−１２−ヒドロキシステアレート、ポリオキシエチレンアンハイドロガラクチトールオレエート、ポリオキシエチレンアンハイドロガラクチトールエイコサネート、ポリオキシエチレンアンハイドロガラクチトールベヘナート、ポリオキシエチレンアンハイドロガラクチトールリグノセラート等があげられる。これらは単独でもしくは二種以上併せて用いられる。なお、上記列記した反応生成物１分子中には脂肪酸エステル基が単数ないし複数存在することから、例えば前記ポリオキシエチレングリセリンラウレートは、「ポリオキシエチレングリセリンモノラウレート、ポリオキシエチレングリセリンジラウレート、ポリオキシエチレングリセリントリラウレート等」を包含する趣旨である。
【００３８】
本発明のポリ乳酸樹脂組成物中の上記反応生成物（Ｂ成分）の含有量は、耐衝撃性、成形時の生産性等に優れるようになる観点から、ポリ乳酸（Ａ成分）１００重量部に対して２〜１５重量部であることが好ましく、３〜１０重量部の範囲であることがより好ましい。
【００３９】
〔結晶核剤〕
本発明のポリ乳酸樹脂組成物における結晶核剤には、ポリ乳酸樹脂成形体の成形性、耐熱性、耐衝撃性等の観点から、脂肪酸モノアミド、脂肪酸ビスアミド、水酸基含有脂肪酸モノアミドおよび水酸基含有脂肪酸ビスアミドからなる群から選ばれた少なくとも一つの脂肪酸アミドであって、炭素数８〜２４の脂肪酸に由来する脂肪酸アミド（Ｃ成分）が用いられる。
【００４０】
本発明に使用される脂肪酸アミド（Ｃ成分）は、水酸基を有するものであっても、水酸基を有しないものであってもよい。
【００４１】
水酸基を有しない脂肪酸アミドとしては、本発明のポリ乳酸樹脂組成物において耐衝撃性に優れることから、好ましくは、カプリル酸アミド、カプリン酸アミド、ミリスチン酸アミド、パルミチン酸アミド、ラウリン酸アミド、ステアリン酸アミド、アラキジン酸アミド、ベヘン酸アミド、リグノセリン酸アミド、ステアリン酸モノエタノールアミド、オレイン酸アミド、リノール酸アミド、アラキドン酸アミドなどの脂肪酸モノアミド、エチレンビスカプリル酸アミド、ブチレンビスカプリル酸アミド、ヘキサメチレンビスカプリル酸アミド、ｍ−キシリレンビスカプリル酸アミド、エチレンビスカプリン酸アミド、ブチレンビスカプリン酸アミド、ヘキサメチレンビスカプリン酸アミド、ｍ−キシリレンビスカプリン酸アミド、エチレンビスラウリン酸アミド、ブチレンビスラウリン酸アミド、ヘキサメチレンビスラウリン酸アミド、ｍ−キシリレンビスラウリン酸アミド、エチレンビスステアリン酸アミド、ブチレンビスステアリン酸アミド、ヘキサメチレンビスステアリン酸アミド、ｍ−キシリレンビスステアリン酸アミド、エチレンビスアラキジン酸アミド、ブチレンビスアラキジン酸アミド、ヘキサメチレンビスアラキジン酸アミド、ｍ−キシリレンビスアラキジン酸アミド、エチレンビスベヘン酸アミド、ブチレンビスベヘン酸アミド、ヘキサメチレンビスベヘン酸アミド、ｍ−キシリレンビスベヘン酸アミド、エチレンビスリグノセリン酸アミド、ブチレンビスオレイン酸アミド、ヘキサメチレンビスリグノセリン酸アミド、ｍ−キシリレンビスリグノセリン酸アミド、エチレンビスオレイン酸アミド、ブチレンビスオレイン酸アミド、ヘキサメチレンビスオレイン酸アミド、ｍ−キシリレンビスオレイン酸アミド、エチレンビスリノール酸アミド、ブチレンビスリノール酸アミド、ヘキサメチレンビスリノール酸アミド、ｍ−キシリレンビスリノール酸アミド、エチレンビスアラキドン酸アミド、ブチレンビスアラキドン酸アミド、ヘキサメチレンビスアラキドン酸アミド、ｍ−キシリレンビスアラキドン酸アミドなどの脂肪酸ビスアミドが用いられる。なお、これらは単独でもしくは二種以上併せて用いられる。
【００４２】
また、水酸基を有する脂肪酸アミドとしては、本発明のポリ乳酸樹脂組成物において透明性等に優れるようになることから、例えば、水酸基を有する炭素数８〜２４の脂肪酸と、アミノ基を２つ有する化合物とを反応させてなるビスアミド化合物が好ましく用いられる。なお、上記脂肪酸は飽和または不飽和のいずれに該当するものを用いてもよく、さらにそれらを併用しても良い。また、油脂類から変換した脂肪酸の混合物であってもよく、その場合は、平均炭素数が上記範囲のものが用いられる。
【００４３】
そして、上記水酸基を有する脂肪酸アミドとして、具体的には、８−ヒドロキシカプリル酸アミド、１０−ヒドロキシラウリン酸アミド、１０−ヒドロキシカプリン酸アミド、１１−ヒドロキシミリスチン酸アミド、１６−ヒドロキシパルミチン酸アミド、１２−ヒドロキシステアリン酸アミド、２−ヒドロキシアラキジン酸アミド、２−ヒドロキシベヘン酸アミド、２−ヒドロキシリグノセリン酸アミド、１２−ヒドロキシステアリン酸モノエタノールアミド、１２−ヒドロキシオレイン酸アミド、１１−ヒドロキシリノール酸アミド、２−ヒドロキシアラキドン酸アミドなどの水酸基含有脂肪酸モノアミド、Ｎ，Ｎ’−エチレンビス−８−ヒドロキシカプリン酸アミド、Ｎ，Ｎ’−ブチレンビス−８−ヒドロキシカプリン酸アミド、Ｎ，Ｎ’−ヘキサメチレンビス−８−ヒドロキシカプリン酸アミド、Ｎ，Ｎ’−ｍ−キシリレンビス−８−ヒドロキシカプリン酸アミド、Ｎ，Ｎ’−エチレンビス−１０−ヒドロキシラウリン酸アミド、Ｎ，Ｎ’−ブチレンビス−１０−ヒドロキシラウリン酸アミド、Ｎ，Ｎ’−ヘキサメチレンビス−１０−ヒドロキシラウリン酸アミド、Ｎ，Ｎ’−ｍ−キシリレンビス−１０−ヒドロキシラウリン酸アミド、Ｎ，Ｎ’−エチレンビス−１１−ヒドロキシミリスチン酸アミド、Ｎ，Ｎ’−ブチレンビス−１１−ヒドロキシミリスチン酸アミド、Ｎ，Ｎ’−ヘキサメチレンビス−１１−ヒドロキシミリスチン酸アミド、Ｎ，Ｎ’−ｍ−キシリレンビス−１１−ヒドロキシミリスチン酸アミド、Ｎ，Ｎ’−エチレンビス−１６−ヒドロキシパルミチン酸アミド、Ｎ，Ｎ’−ブチレンビス−１６−ヒドロキシパルミチン酸アミド、Ｎ，Ｎ’−ヘキサメチレンビス−１６−ヒドロキシパルミチン酸アミド、Ｎ，Ｎ’−ｍ−キシリレンビス−１６−ヒドロキシパルミチン酸アミド、Ｎ，Ｎ’−エチレンビス−１２−ヒドロキシステアリン酸アミド、Ｎ，Ｎ’−ブチレンビス−１２−ヒドロキシステアリン酸アミド、Ｎ，Ｎ’−ヘキサメチレンビス−１２−ヒドロキシステアリン酸アミド、Ｎ，Ｎ’−ｍ−キシリレンビス−１２−ヒドロキシステアリン酸アミド、Ｎ，Ｎ’−エチレンビス−２−ヒドロキシアラキジン酸アミド、Ｎ，Ｎ’−ブチレンビス−２−ヒドロキシアラキジン酸アミド、Ｎ，Ｎ’−ヘキサメチレンビス−２−ヒドロキシアラキジン酸アミド、Ｎ，Ｎ’−ｍ−キシリレンビス−２−ヒドロキシアラキジン酸アミド、Ｎ，Ｎ’−エチレンビス−２−ヒドロキシベヘン酸アミド、Ｎ，Ｎ’−ブチレンビス−２−ヒドロキシベヘン酸アミド、Ｎ，Ｎ’−ヘキサメチレンビス−２−ヒドロキシベヘン酸アミド、Ｎ，Ｎ’−ｍ−キシリレンビス−２−ヒドロキシベヘン酸アミド、Ｎ，Ｎ’−エチレンビス−２−ヒドロキシリグノセリン酸アミド、Ｎ，Ｎ’−ブチレンビス−２−ヒドロキシリグノセリン酸アミド、Ｎ，Ｎ’−ヘキサメチレンビス−２−ヒドロキシリグノセリン酸アミド、Ｎ，Ｎ’−ｍ−キシリレンビス−２−ヒドロキシリグノセリン酸アミド、Ｎ，Ｎ’−エチレンビス−１２−ヒドロキシオレイン酸アミド、Ｎ，Ｎ’−ブチレンビス−１２−ヒドロキシオレイン酸アミド、Ｎ，Ｎ’−ヘキサメチレンビス−１２−ヒドロキシオレイン酸アミド、Ｎ，Ｎ’−ｍ−キシリレンビス−１２−ヒドロキシオレイン酸アミド、Ｎ，Ｎ’−エチレンビス−１１−ヒドロキシリノール酸アミド、Ｎ，Ｎ’−ブチレンビス−１１−ヒドロキシリノール酸アミド、Ｎ，Ｎ’−ヘキサメチレンビス−１１−ヒドロキシリノール酸アミド、Ｎ，Ｎ’−ｍ−キシリレンビス−１１−ヒドロキシリノール酸アミド、Ｎ，Ｎ’−エチレンビス−１１−ヒドロキシアラキドン酸アミド、Ｎ，Ｎ’−ブチレンビス−１１−ヒドロキシアラキドン酸アミド、Ｎ，Ｎ’−ヘキサメチレンビス−１１−ヒドロキシアラキドン酸アミド、Ｎ，Ｎ’−ｍ−キシリレンビス−１１−ヒドロキシアラキドン酸アミドなどの水酸基含有脂肪酸ビスアミドがあげられる。これらは単独でもしくは二種以上併せて用いられる。
【００４４】
本発明のポリ乳酸樹脂組成物中の脂肪酸アミド（Ｃ成分）の含有量は、ポリ乳酸（Ａ成分）１００重量部に対して０．１〜２重量部の範囲であることが、成形時の生産性等に優れるようになる観点から好ましい。
【００４５】
〔他の樹脂〕
本発明のポリ乳酸樹脂組成物には、上記（Ａ）〜（Ｃ）成分以外にも、本発明の効果を損なわない範囲（ポリ乳酸樹脂組成物全体の２０重量％未満。好ましくは１〜１５重量％の範囲、より好ましくは１〜１０重量％の範囲。）で、他の樹脂が適宜含有されていてもよい。他の樹脂としては、例えば、ポリプロピレン，ポリスチレン，ＡＢＳ樹脂，ＡＳ樹脂，ポリフェニレンサルファイド，ポリエーテルエーテルケトン，ポリエステル，ポリアセタール，ポリスルホン，ポリフェニレンオキサイド，ポリエーテルイミドなどの熱可塑性樹脂や、フェノール樹脂，メラミン樹脂，不飽和ポリエステル樹脂，シリコーン樹脂，エポキシ樹脂などの熱硬化性樹脂等があげられる。これらは単独でもしくは二種以上併せて用いられる。
【００４６】
〔無機充填剤〕
また、本発明のポリ乳酸樹脂組成物には、必要に応じ、無機充填剤が含有されていてもよい。上記無機充填剤としては、具体的には、タルク、クレー、マイカ、ゼオライト、ベントナイト、モンモリロナイト、ガラス繊維、炭素繊維等があげられる。これらは単独でもしくは二種以上併せて用いられる。
【００４７】
そして、耐衝撃性、曲げ強度等に優れるようになる観点から、本発明のポリ乳酸樹脂組成物中の無機充填剤の含有量は、ポリ乳酸（Ａ成分）１００重量部に対して０．０１〜２重量部の範囲であることが好ましく、より好ましくは０．０１〜１重量部の範囲である。
【００４８】
〔加水分解抑制剤〕
また、本発明のポリ乳酸樹脂組成物には、必要に応じ、加水分解抑制剤が含有されていてもよい。上記加水分解抑制剤としては、ポリカルボジイミド化合物やモノカルボジイミド化合物等のカルボジイミド化合物があげられ、ポリ乳酸樹脂成形体の成形性の観点からポリカルボジイミド化合物が好ましく、ポリ乳酸樹脂成形体の耐熱性、成形性、流動性、耐衝撃性及び結晶核剤の耐ブルーム性の観点から、モノカルボジイミド化合物がより好ましい。
【００４９】
ポリカルボジイミド化合物としては、ポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼン及び１，５−ジイソプロピルベンゼン）ポリカルボジイミド等があげられ、モノカルボジイミド化合物としては、Ｎ，Ｎ’−ジ−２，６−ジイソプロピルフェニルカルボジイミド等があげられる。
【００５０】
そして、ポリ乳酸樹脂成形体の成形性の観点から、本発明のポリ乳酸樹脂組成物中の加水分解抑制剤の含有量は、ポリ乳酸（Ａ成分）１００重量部に対して０．０５〜２重量部の範囲であることが好ましく、より好ましくは０．１〜１重量部の範囲である。
【００５１】
〔耐衝撃性向上剤〕
また、本発明のポリ乳酸樹脂組成物には、可撓性等の物性向上の観点から、必要に応じ、耐衝撃性向上剤が含有されていてもよい。上記耐衝撃性向上剤としては、（メタ）アクリル酸重合体、エチレン−（メタ）アクリル酸共重合体、エチレン（メタ）アクリル酸アルキルエステル共重合体、エポキシ変性シリコーンアクリルゴム、ジエンとビニル単量体との共重合体およびその水素添加物、芳香族ポリアミド繊維等の有機繊維、ジエンゴム、相溶化剤等を用いることができる。なお、（メタ）アクリル酸とはアクリル酸および／またはメタクリル酸のことを表す。
【００５２】
そして、樹脂組成物の耐衝撃性及び成形性の観点から、本発明のポリ乳酸樹脂組成物中の耐衝撃性向上剤の含有量は、ポリ乳酸（Ａ成分）１００重量部に対して１〜２０重量部の範囲であることが好ましく、より好ましくは３〜１０重量部の範囲である。
【００５３】
本発明のポリ乳酸樹脂組成物は、上記以外の他の成分として、難燃剤、酸化防止剤、滑剤、帯電防止剤、防曇剤、光安定剤、紫外線吸収剤、顔料、着色剤、防カビ剤、抗菌剤、発泡剤等を、本発明の目的達成を妨げない範囲で含有することができる。
【００５４】
〔ポリ乳酸樹脂組成物およびその樹脂成形体の作製〕
本発明のポリ乳酸樹脂組成物は、ポリ乳酸（Ａ成分）と、可塑剤である特定の反応生成物（Ｂ成分）と、結晶核剤である脂肪酸アミド（Ｃ成分）と、必要に応じその他の材料とを、所定の割合で配合し、１６０〜２４０℃で溶融混合することにより、調製することができる。なお、上記溶融混合は、上記各材料を配合した後で行ってもよく、また、押出し機やバンバリーミキサー、ニーダー、加熱ロ−ル等を用いてポリ乳酸（Ａ成分）を先に溶融させた後、その他の材料を配合し、ペレット状に形状を揃え調製してもよい。
【００５５】
そして、上記のようにして溶融混合された樹脂組成物を材料とし、注型成形、射出成形、ブロー成形、押出成形等により、樹脂成形体を得ることができる。また、シート加工後の真空成形、圧空成形、真空圧空成形などの成形方法により、各種成形体とすることもできる。
【００５６】
上記樹脂成形体を得る際に、金型を用いて成形する場合、その成形時の金型温度は、生産性の観点から、４０〜１４０℃であることが好ましく、より好ましくは７０〜１２０℃の範囲である。また、真空成形、圧空成形、真空圧空成形における上記樹脂成形体の金型内での保持時間は、生産性等の観点から、１〜１５秒間が好ましく、より好ましくは１〜１０秒間である。
【００５７】
また、本発明のポリ乳酸樹脂成形体をアメリカＦＤＡの食品包装容器に関わるＦＣＮ制度で定める溶出試験方法に従い溶出量を測定し累積推定１日摂取量（ＣＥＤＩ）を算出した。溶出量およびＣＥＤＩは値が小さいほど成形品からの溶出量が少ない（耐溶出性に優れる）ことを示す。本発明のポリ乳酸樹脂組成物およびその成形体はＣＥＤＩが１ｐｐｍ未満、好ましくは０．５ｐｐｍ未満に抑えることができる。このようにＣＥＤＩが低いことから、使用時における溶出量が低く食品包装容器として安全に使用できる。また、溶出量が少ないことから物性低下も抑制される。
【００５８】
このように、本発明のポリ乳酸樹脂組成物およびその樹脂成形体は、耐衝撃性、耐熱性等に優れ、また生分解性も高い。このことから、本発明のポリ乳酸樹脂組成物およびその樹脂成形体は、各種の使い捨て容器（生鮮食品のトレー，インスタント食品容器，ファーストフード容器，弁当箱，飲料用ボトル，マヨネーズなどの調味料容器等の食品用容器、育苗ポット等の農業・園芸用容器、ブリスターパック容器、プレススルーパック容器等）、ＣＤケース、クリアファイル、クレジットカードなどのカード類、スプーン，ストローなどの食器類、プラモデル、樹脂シート、樹脂フィルム、樹脂ホース等の各種樹脂製品、衣料用繊維，不織布等の繊維製品等の用途に好適に利用することができる。さらに、本発明のポリ乳酸樹脂組成物は、従来のポリ乳酸樹脂組成物よりも、耐衝撃性、耐熱性等が改善されていることから、従来のポリ乳酸樹脂組成物よりも広く好適に利用することができる。
【実施例】
【００５９】
つぎに、実施例について、比較例と併せて説明する。ただし、本発明は、その要旨を超えない限り、これら実施例に限定されるものではない。
【００６０】
まず、実施例および比較例に先立ち、下記に示す材料を準備した。
【００６１】
〔ポリ乳酸Ａ−１〕
ポリ乳酸（商品名：４０３２Ｄ、Ｎａｔｕｒｅｗｏｒｋｓ社製）
【００６２】
〔可塑剤Ｂ−１〕
ポリオキシエチレンソルビタントリステアレート（オキシエチレン基含有率：４８重量％、ソルゲンＴＷ−６５  第一工業製薬社製）
【００６３】
〔可塑剤Ｂ−２〕
ポリオキシエチレンソルビタントリベヘナート（オキシエチレン基含有率：４３重量％）
【００６４】
〔可塑剤Ｂ−３〕
ポリオキシエチレントリイソステアリン酸硬化ヒマシ油（オキシエチレン基含有率：３４重量％、商品名：ＥＭＡＬＥＸ  ＲＷＩＳ−３２０、日本エマルジョン社製）
【００６５】
〔可塑剤Ｂ−４〕
ポリオキシエチレングリセリントリイソステアレート（オキシエチレン基含有率：５０重量％、商品名：ＥＭＡＬＥＸ  ＧＷＩＳ−３２０、日本エマルジョン社製）
【００６６】
〔可塑剤Ｂ−５〕
ポリオキシエチレンソルビトールテトラオレート（オキシエチレン基含有率：５２％、商品名：レオドール ４３０Ｖ、花王社製）
【００６７】
〔可塑剤Ｂ−６〕
ポリオキシエチレンマンニタントリステアレート（オキシエチレン基含有率：４８重量％）
【００６８】
〔可塑剤Ｂ−７〕
ポリオキシエチレンソルビタントリステアレート（オキシエチレン基含有率：３１重量％、第一工業製薬社製）
【００６９】
〔可塑剤Ｂ−８〕
ポリオキシエチレンソルビタントリステアレート（オキシエチレン基含有率：６５重量％）
【００７０】
〔可塑剤Ｂ−９〕
ポリオキシエチレングリセリントリステアレート（オキシエチレン基含有率：２０重量％）
【００７１】
〔可塑剤Ｂ−１０〕
ポリオキシエチレンソルビタントリ−１２−ヒドロキシステアレート（オキシエチレン基含有率：４８重量％）
【００７２】
〔可塑剤ｂ−１〕
アジピン酸とベンジルアルコール、ジエチレングリコールモノメチルエーテルとのエステル化合物（オキシエチレン基含有率：２６重量％、商品名：ＤＡＩＦＡＴＴＹ−１０１、大八化学工業社製）
【００７３】
〔可塑剤ｂ−２〕
グリセリンモノステアレート（オキシエチレン基含有率：０重量％、商品名：エキセルＳ−９５、花王社製）
【００７４】
〔可塑剤ｂ−３〕
コハク酸とトリエチレングリコールモノメチルエーテルとのジエステル（オキシエチレン基含有率：４３重量％）
【００７５】
〔可塑剤ｂ−４〕
ポリオキシエチレングリセリントリカプリレート（オキシエチレン基含有率：２０重量％）
【００７６】
〔可塑剤ｂ−５〕
ポリグリセリンの脂肪酸エステル（オキシエチレン基含有率：０重量％、商品名：チラバゾール  ＶＲ−０５、太陽化学社製）
【００７７】
〔結晶核剤Ｃ−１〕
Ｎ，Ｎ’−エチレンビスステアリン酸アミド（商品名：ＩＴＯＨＷＡＸ  Ｊ−５５０Ｓ、伊藤製油社製）
【００７８】
〔結晶核剤Ｃ−２〕
Ｎ，Ｎ’−エチレンビス−１２−ヒドロキシステアリン酸アミド（商品名：ＩＴＯＨＷＡＸ  Ｊ−５３０、伊藤製油社製）
【００７９】
〔結晶核剤Ｃ−３〕
Ｎ，Ｎ’−キシリレンビス−１２−ヒドロキシステアリン酸アミド（商品名：ＩＴＯＨＷＡＸ  Ｊ−７００、伊藤製油社製）
【００８０】
〔結晶核剤Ｃ−４〕
Ｎ’−ヒドロキシエチル−１２−ヒドロキシステアリルアミド（商品名：ＩＴＯＨＷＡＸ  Ｊ−４２０、伊藤製油社製）
【００８１】
〔結晶核剤ｃ−１〕
タルク（商品名：ＭｉｃｒｏＡｃｅ  Ｐ−６、日本タルク社製）
【００８２】
〔結晶核剤ｃ−２〕
層間イオンがジオクタデシルジメチルアンモニウムイオンで置換されたモンモリロナイト（商品名：エスベンＷ、ホージュン社製）
【００８３】
〔酸化防止剤Ｄ−１〕
ヒンダードフェノール酸化防止剤（商品名：ＩＲＧＡＮＯＸ  １０７６、ＢＡＳＦ社製）
【００８４】
〔実施例１〜１８、比較例１〜９〕
上記各材料を、後記の表１〜表３に示す割合で配合し、これを、２軸押出機（テクノベル社製、ＫＺＷ２０−３０ＭＧ）を用いてそのシリンダー温度１６０〜１９０℃の条件で加熱混練し、樹脂組成物のペレットを得た。なお、上記ペレットは、減圧下、７０℃の温度で１２時間以上乾燥させた。
【００８５】
このようにして得られた実施例および比較例のポリ乳酸樹脂組成物（ペレット）を用い、下記の基準に従って、各特性の測定・評価を行った。その結果を、後記の表１〜表３に併せて示した。
【００８６】
〔金型保持時間〕
Ｔ−ダイ押出機（テクノベル社製）を使用して、上記ペレットから厚み０．４ｍｍのシートを作製した後、シートを約３００℃の赤外線ヒーターで上下から加熱して軟化させ、続いて９０℃に温調した金型内に上記シートを入れて真空・圧空成形し、脱型することにより、樹脂成形体を得た。その脱型の際、上記金型から樹脂成形体が変形無く取り出せるまでの最短時間（金型保持時間）を測定した。なお、この最短時間が短いほど、生産性が高いことを示す。
【００８７】
〔耐熱性〕
上記のようにして金型成形して得られた樹脂成形体（ポリ乳酸樹脂組成物からなる成形体）を、９０℃のオーブンに入れて３０分間保持した。そして、上記加熱後に成形体に全く変形がみられなかったものを○、成形体が変形したものを×と評価した。
【００８８】
〔耐衝撃性〕
上記のようにして金型成形して得られた樹脂成形体に、先端が直径１０ｍｍの球形になっている撃芯を乗せ、３００ｇまたは５００ｇの錘を撃芯に落下させることにより、落球衝撃試験を行った。そして、樹脂成形体に割れが生じたときの、錘の落下高度（ｍｍ）を測定した。なお、上記落下高度が１０００ｍｍを超えても樹脂成形体に割れが生じなかったものを「＞１０００」と表記し、上記落下高度が５０ｍｍ未満でも樹脂成形体に割れが生じたものを「＜５０」と表記した。
【００８９】
〔ＣＥＤＩ〕
上記のようにして金型成形して得られた樹脂成形体（ポリ乳酸樹脂組成物からなる成形体）をアメリカＦＤＡのＦＣＮ制度で定める溶出試験方法に従って溶出量を測定し累積推定１日摂取量（ＣＥＤＩ）を算出した。なお、溶出試験には擬似溶媒として１０％エタノールを用い６６℃、２時間の条件で加熱した。そして、擬似溶媒中に溶出した溶出物をガスクロマトグラフィーにて定量し溶出量を求めＣＥＤＩ（ｐｐｍ）を算出した。なお、この値が小さいほど、耐溶出性に優れることを示す。
【００９０】
【表１】
0005882709.tif 000002
【００９１】
【表２】
0005882709.tif 000003
【００９２】
【表３】
0005882709.tif 000004
【００９３】
上記表１〜表３の結果より、実施例のポリ乳酸樹脂組成物は、いずれも、比較例のポリ乳酸樹脂組成物に比べ、金型保持時間が短いことから、生産性が高く、さらに、加熱による樹脂成形体の変形もみられず、耐熱性にも優れていた。また、実施例のポリ乳酸樹脂組成物は、いずれも、比較例のポリ乳酸樹脂組成物に比べ、耐衝撃性にも優れていた。
【産業上の利用可能性】
【００９４】
本発明のポリ乳酸樹脂組成物およびその樹脂成形体は、各種の使い捨て用容器（生鮮食品のトレー，インスタント食品容器，ファーストフード容器，弁当箱，飲料用ボトル，マヨネーズなどの調味料容器等の食品用容器、育苗ポット等の農業・園芸用容器、ブリスターパック容器、プレススルーパック容器等）、ＣＤケース、クリアファイル、クレジットカードなどのカード類、スプーン，ストローなどの食器類、プラモデル、樹脂シート、樹脂フィルム、樹脂ホース等の各種樹脂製品、衣料用繊維，不織布等の繊維製品等の用途に好適に利用することができる。さらに、本発明のポリ乳酸樹脂組成物は、従来のポリ乳酸樹脂組成物よりも、耐衝撃性、耐熱性等が改善されていることから、従来のポリ乳酸樹脂組成物よりも広い分野に好適に利用することができる。